СПОСОБ ПОЛУЧЕНИЯ НЕТКАНОГО ПОЛОТНА ИЗ ФИЛЬЕРНОГО НЕТКАНОГО МАТЕРИАЛА С ВЫСОКОЙ УПРУГОСТЬЮ

1. Cпособ получения нетканого полотна из фильерного нетканого материала с высокой упругостью, содержащей извитые многокомпонентные волокна, способ включает непрерывное прядение волокон, направление волокон на прядильный конвейер с помощью дефлекторов и/или потоков воздуха, выкладку волокон на прядильный конвейер и предварительную консолидацию волокон после выкладки с использованием одного или нескольких валков для предварительной консолидации с формированием предварительно консолидированной полотна,
отличающийся тем, что
первый компонент волокон содержит гомополимер PP, а второй компонент волокон содержит сополимер PP/PE, где валки для предварительной консолидации работают при температуре ниже 110°C и/или при линейном контактном усилии меньше 5 Н/мм.
2. Способ по п.1, в котором валки для предварительной консолидации работают при температуре 20-<110°C, предпочтительно, 40-90°C, а более предпочтительно, 55-75°C.
3. Способ по любому из предыдущих пунктов, в котором валки для предварительной консолидации работают при линейном контактном усилии 1-4 Н/мм, предпочтительно, 1-2,5 Н/мм.
4. Способ по любому из предыдущих пунктов, в котором содержание происходящих от этилена повторяющихся звеньев в сополимере PP/PE >0-5% масс.
5. Способ по любому из предыдущих пунктов, в котором сополимер PP/PE представляет собой статистический сополимер.
6. Способ по любому из предыдущих пунктов, в котором гомополимер PP является изотактическим.
7. Способ по любому из предыдущих пунктов, в котором скорости течения расплава и/или полидисперсности гомополимера PP и сополимера PP/PE отличаются меньше чем на 30% или меньше чем на 20%.
8. Способ по любому из предыдущих пунктов, в котором температуры плавления гомополимера PP и сополимера PP/PE отличаются на 10°C или больше и/или на 20°C или меньше.
9. Способ по любому из предыдущих пунктов, в котором многокомпонентные волокна представляют собой двухкомпонентные волокна и/или имеют конфигурацию бок-о-бок.
10. Способ по любому из предыдущих пунктов, в котором массовое отношение первого и второго компонента в многокомпонентных волокнах составляет 40/60-80/20, предпочтительно, 40/60-0/40.
11. Способ по любому из предыдущих пунктов, дополнительно включающий связывание предварительно консолидированного полотна с использованием одного или нескольких каландрирующих валков, по меньшей мере, один из которых является рифленым, и/или связывания сквозной продувкой горячего воздуха.
12. Способ по п.11, в котором каландрирующие валки работают при температуре 120-145°C и/или воздух, используемый для связывания сквозной продувкой горячего воздуха, имеет температуру 120-145°C.
13. Нетканый материал, получаемый способом по любому из предыдущих пунктов.
3
-2
-2
-3
14. Нетканый материал по п.13, в котором ткань имеет удельную прочность больше 20 Н·см·г и/или плотность меньше чем 6·10 г·см.